(57)【要約】  【課題】  ムレ感の少ない、清涼感に富む靴を提供しようとする。特には、婦人靴用等の汎用的靴において、ムレ感の少ない、清涼感に富む靴を提供しようとする。  【解決手段】  靴の製甲部の少なくとも一部に、和紙を５０重量％以上含む糸条を５０重量％用いた織物又は編物又は網、が使用された靴であり、前記織物のカバーファクタが０．８〜０．９９である前記靴であり、前記糸条の撚り係数が０．２〜１である前記靴であり、前記和紙が、和紙原料と、綿、レーヨン繊維、合成繊維から選択される繊維を５〜７０重量％含む原料を漉いてなるものである前記靴であり、前記織物又は編物が刺繍により補強された前記靴である。  【選択図】  図１
2005192724.tif 000002
【特許請求の範囲】
【請求項１】
靴のアッパーの少なくとも一部に、和紙を５０重量％以上含む糸条が５０重量％以上用いられた織物、が使用された靴。
【請求項２】
前記織物のカバーファクタが０．８〜０．９９である請求項１に記載の靴。
【請求項３】
靴のアッパーの少なくとも一部に、和紙を５０重量％以上含む糸条が５０重量％以上用いられた編物、が使用された靴。
【請求項４】
靴のアッパーの少なくとも一部に、和紙を５０重量％以上含む糸条が５０重量％以上用いられた網、が使用された靴。
【請求項５】
前記糸条の撚り係数が０．２〜１である請求項１乃至４のいずれかに記載の靴。
【請求項６】
前記和紙が、和紙用植物の繊維が叩解されて成る和紙原料と、綿、レーヨン繊維、合成繊維から選択される繊維を５〜７０重量％含む原料を漉いてなるものである請求項１乃至５のいずれかに記載の靴。
【請求項７】
前記織物又は編物又は網が刺繍により補強された請求項１乃至６のいずれかに記載の靴。
【発明の詳細な説明】
【技術分野】
【０００１】
本発明は、足のムレが少なく、清涼感のある履き心地を有する靴に関する。
【背景技術】
【０００２】
皮製の靴であっても夏場では足のムレを感ずる。特に婦人靴は足にピッタリとフィットするものが多いので足のムレを感ずる。
【０００３】
これに対してムレ対策を施した靴に関しては、靴の足挿入開口部及び中底周縁部に中底部用布材及び甲被部用布材を構成する発散、放出される発汗成分が通過できる微細孔を多数有する高分子膜製中空糸の端部開口部が位置する構造が開示されている（例えば、特許文献１参照。）。しかしこの構成は、特殊な素材である高分子膜製中空糸を特殊な構造で配置した布材を準備する必要があり、又、高分子膜製中空糸を経由して外部に排出される水分の量及び位置は限定されたものであり、一般的な使用には限界がある。
【０００４】
中敷の構造に工夫をし、中敷の上面及び下面を網目繊維で構成し、さらに上面と下面の間を合成繊維の直立繊維で構成することによって立体ネット構造としたたものも開示されている（例えば、特許文献２参照。）が、足の甲の肌と靴のアッパーとの接する部分のムレ感に対処するには充分といえない。
【０００５】
靴の形状のデザインを工夫して靴の内部に湿気がこもらないように甲部を爪先側と踵側とに分割された構造も開示されている（例えば、特許文献３参照。）が、デザインが特殊であり用途が限定される。
【０００６】
複数の通気孔と踏付け動作により加圧され踵部に内蔵されるポンプを備える靴も開示されている（例えば、特許文献４参照。）が、このようなメカニズムを靴体に導入することは更にデザインが特殊となり用途が更に限定される。
【特許文献１】特開平６−１５４００１号公報（特許請求の範囲）
【特許文献２】特開平６−２３３７０３号公報（特許請求の範囲）
【特許文献３】特開平６−１５４００２号公報（特許請求の範囲）
【特許文献４】特開平７−２３８０２号公報（特許請求の範囲）
【発明の開示】
【発明が解決しようとする課題】
【０００７】
本発明の目的は、ムレ感の少ない、清涼感に富む靴を提供することにある。特には、婦人靴用等の汎用的靴において、ムレ感の少ない、清涼感に富む靴を提供することにある。
【課題を解決するための手段】
【０００８】
本発明の要旨とするところは、靴のアッパーの少なくとも一部に、和紙が５０重量％以上含む糸条を５０重量％用いた織物、が使用された靴であることにある。本明細書においては、靴のアッパーは、靴における、足裏を除いた足の部分を覆う部分を意味する。
【０００９】
前記織物のカバーファクタは０．８〜０．９９であり得る。
【００１０】
又、本発明の要旨とするところは、靴のアッパーの少なくとも一部に、和紙を５０重量％以上含む糸条を５０重量％以上用いた編物、が使用された靴であることにある。
【００１１】
更に、本発明の要旨とするところは、靴のアッパーの少なくとも一部に、和紙を５０重量％以上含む糸条を５０重量％以上用いた網、が使用された靴であることにある。
【００１２】
前記糸条の撚り係数は、０．２〜１であり得る。
【００１３】
前記和紙は、和紙用植物の繊維が叩解されて成る和紙原料と、綿、レーヨン繊維、合成繊維から選択される繊維を５〜７０重量％含む原料を漉いてなるものであり得る。
【００１４】
前記靴においては、前記織物又は編物が刺繍により補強され得る。
【発明の効果】
【００１５】
本発明によりムレ感の少ない、履き心地が清涼感に富み、デザイン性に優れた靴が提供される。
【００１６】
本発明の靴は革靴のようにカビを発生させることがなく、又、保革油を塗ることが不要で手入れが容易である。又、屋外で使用後の汚れを簡単に拭き取ることが出来る。
【００１７】
本発明の靴は履いた瞬間に冷たさを感ぜず足温度に順応しなじみやすい。
【００１８】
本発明の靴は足形になじみやすく広範囲の足形にフィットする。
【発明を実施するための最良の形態】
【００１９】
図１に示すように、本発明の靴２は、アッパー４の部分に、和紙から成る糸条を織り糸６として構成された織物８が使用されたものである。履き口の縁１０は革でふちどりがなされている。又、かかとの部分は革製の腰裏１２が配されている。底の部分１４も皮製である。
【００２０】
織物８は叩解された植物繊維を原料としているため吸湿性に富み、かつ、和紙は剛性があり、織り糸６も表面が比較的硬いので、織物８の表面には織り糸６による凹凸があり、かつ織り糸６自身にもつぶれにくい微細な凹凸があるので、靴２が着用されたときに、織り糸６の表面が足の皮膚に密着せず履き心地がさらっとして清涼感に富む。更に、織り糸６は叩解された繊維長の長い植物繊維を漉いて得られたものであり、織物８は実用上必要な強度を有する。又、織物８は吸湿により足の形になじんで変形し、その変形は織物８の乾燥後も維持されるので、本発明の靴２は例えば外反母趾のような特殊な足形にもなじんではきごこちをよくする。
【００２１】
更に、織り糸６は扁平であり、織物８の厚さが、同一の目付けの通常の織物に比べて薄くされているので織物８には通常の織糸から成る靴用の織物のようなぼてつき感がない。
【００２２】
又、織り糸６が扁平であるため、同一の目付けの通常の織物に比べてカバーファクターを大きくすることが出来る。従って、同一のカバーファクターを得るうえで通常の織物に比べ目付けを少なくかつ厚さを薄くされている。
【００２３】
カバーファクターは、織物を構成する糸の、織物の面への投影面積を織物の面積で割った値である。但し、たて糸とよこ糸の重なった部分はその部分のいずれか一方の糸の投影面積を投影面積として計上する。
【００２４】
図1における織物８のカバーファクターは０．９５とされている。本発明においては、織物８のカバーファクターは０．８〜０．９９が好ましい。織物８は構成の織り糸６に囲まれた微細な隙間９があり、隙間９から靴２の内側と外側のあいだで空気が出入りできるので靴２の内側のムレを少なく抑えることが出来る。又、織物８のカバーファクターが大きいので隙間９は目視では極く小さく、履かれた足が透けて見えることが殆んどない。更に、織物８の内側面が靴２の内側に露出して足に直接接しているので足の水分が織り糸６に吸収されやすく、かつ、織物８の外側面が外気に面しているので、この吸収された水分が織り糸６の表面から外気に蒸散されやすい。更に、織物８が薄いので、この吸収された水分が織物８の外側面に短時間で到達するので織り糸６の表面から外気に迅速に蒸散される。
【００２５】
又、織り糸６は扁平であり、織り糸６に吸収された水分が織物８の表面に短時間で到達するので、雨等で濡らした場合、本発明の靴は皮製の靴にくらべて迅速に乾わかすことが出来る。
【００２６】
織り糸６となる糸条の幅は１〜８ｍｍが好ましい。この幅がこの範囲を下まわると、カバーファクターの好ましい範囲を実現するためには織物におけるたて糸とよこ糸の交差点が多くなり、織物が必要以上に剛くなり組織中での糸条の屈曲度合いが大きくなって織物があつぼったくなり、又、織物のせん断剛性が過大となって、靴の形状を実現するための織物によるアッパー４の部分の最適かつ円滑な曲面形成が難しくなり好ましくない。この幅がこの範囲をこえて大きくなると、アッパー４の部分の最適な曲面の形状を実現するための織物による円滑な曲面形成が難しくなる。又、織物のせん断剛性が過小となって、織物により形成されたアッパー４の部分の曲面の形態が崩れやすくなり好ましくない。
【００２７】
本発明においては、このように靴にとって最適なカバーファクターとせん断剛性と厚みを同時に満足する織物が存在することが見出され、この範囲を満たす織物により、むれにくく外観の曲面が美しく、かつ充分な強度を有する靴が得られた。
【００２８】
本発明における靴は図１に示すようなパンプス型の婦人靴に限定されない。本発明はオックスフォード、バルモラル、ブラッチャー、スリッポン、モンク、サンダル、ワラビー、ドレスブーツ、チャッカーブーツ、デッキシューズ、ジョギングシューズ、等の紳士靴や、オープントウ、オープンサイド、スプリングバック、ストラップ、エスパドリーユ、ミュール、サンダル、ブーツ等の婦人靴にも適用できる。子供用の靴にも適用できる。
【００２９】
織り糸６となる糸条はこうぞ、みつまた等の和紙に適した原料植物を叩解して得られる和紙原料を漉いて作られる和紙をスリッターで細幅にスリットし、加撚して得る。和紙の目付けは略３０〜１００ｇ／ｍ２程度である。スリットの幅は１．５〜２０ｍｍが好ましい。撚数は０．５〜１０Ｔ／ｃｍが好ましい。更に、撚数は織り糸の線密度をＤｇ／ｍとしたときに０．２／√Ｄ〜１／√Ｄであることが糸条が強度が大となり好ましい。更に、この加撚により、織り糸６を製靴加工するときのミシン目による糸条の強力低下が少なくなり好ましい。撚数は０．２／√Ｄ〜０．５／√Ｄであることが糸が扁平でかつ強度が大であり、更に好ましい。即ち、糸の撚数をＴ／ｃｍとしたときＴ／√Ｄの値として定義される撚り係数が０．２〜１であることが好ましく、０．２〜０．５であることが更に好ましい。撚り数が過大となると糸の扁平性が失われる。
【００３０】
織り糸６となる糸条に用いられる和紙は上記の和紙原料と天然繊維、再生繊維あるいは合成繊維を混合して漉いて作られる和紙であってもよい。これらの繊維は５重量％以上混合されると織り糸６の強度アップに寄与する。しかし、７０重量％を越えて混合されると和紙独特の触感が損なわれる。
【００３１】
織物８は、上述の織り糸６となる糸条と、通常の衣料あるいは資材用の糸（スパン糸、フィラメント糸、加工糸、フィルムスリット糸）とが交織されたものであってもよい。このような交織織物においては、和紙をスリッターで細幅にスリットしたものが５０重量％以上含まれていることが和紙独特の触感が損なわれず、かつ吸湿性の低下が少なく好ましい。
【００３２】
本発明の他の態様においては、和紙から成る糸条で編成された編物あるいは網が靴のアッパーの部分に使用されてもよい。このような態様の靴も、織物８を用いた靴と同様に編物あるいは網の内側面が靴の内側に露出して足に直接接しているので足の水分が編み糸あるいは網糸に吸収されやすく、かつ、編物あるいは網の外側面が外気に面しているので、この吸収された水分が編み糸あるいは網の表面から外気に蒸散されやすい。更に、編み糸が薄いので、この吸収された水分が編み糸あるいは網糸の外側面に短時間で到達するので編み糸あるいは網糸の表面から外気に迅速に蒸散される。
【００３３】
編物の編成には横編機、ラッセル編機等の編機が好適に使用される。
【００３４】
加えて、和紙から成る糸条は、扁平かつ比較的剛直であるため、編み組織あるいは網組織を形成するその糸は立体的にねじれて嵩だかとなり、糸の、外気に接する表面積が大きくなり、吸収された水分が編み糸の表面から外気にきわめて迅速に蒸散される。又、このため、雨等で濡らした靴は迅速に乾わかすことが出来る。
【００３５】
この編物あるいは網における糸の立体的なねじれによる嵩だか性は、編物あるいは網のカバーファクターの増大にも寄与するので、立体的にみると比較的糸間の隙間の多い編物あるいは網であっても平面視ではカバー性が大きくなる。従って、この隙間が靴の内部から外部への蒸散の増大に寄与し、外側から内側が透けて見えないあるいは見えにくい靴であってもムレのすくない靴が得られる。
【００３６】
和紙から成る編物あるいは網は、上述の和紙から成る糸条と、通常の衣料あるいは資材用の糸（スパン糸、フィラメント糸、加工糸、フィルムスリット糸）とが交編あるいは交網されたものであってもよい。このような交編編物あるいは交網された網においては、和紙をスリッターで細幅にスリットしたものが５０重量％以上含まれていることが和紙独特の触感が損なわれず、かつ吸湿性の低下が少なく好ましい。
【００３７】
織物８、あるいは和紙から成る編物において交織あるいは交編、交網に用いる糸の線密度は０．１〜０．０１ｇ／ｍであることが好ましい。糸は単糸であってもよい。双糸であってもよい。強撚糸であってもよい。糸の素材としては綿、麻、羊毛、獣毛等の天然繊維、レーヨン、アセテートのような再生あるいは半合成繊維、ポリアミド、ポリエステル、アクリル、ポリビニルアルコール、ポリオレフィン等の樹脂から成る合成繊維が挙げられる。
【００３８】
織り糸６となる糸条あるいは和紙から成る編物、網に用いる糸条は和紙をスリッターで細幅にスリットしたものと、通常の衣料あるいは資材用の糸（スパン糸、フィラメント糸、加工糸、フィルムスリット糸）とを引きそろえあるいは合撚して得た糸条であってもよい。さらには、通常の衣料あるいは資材用の糸に和紙を巻きつけたカバリング糸であってもよい。このような合糸は織り糸６あるいは和紙から成る編物、網に用いる糸条の強度アップに寄与する。このような合糸された糸条においては、和紙をスリッターで細幅にスリットしたものが５０重量％以上含まれていることが和紙独特の触感が損なわれず、かつ吸湿性の低下が少なく好ましい。又、このような合糸は織物８あるいは和紙から成る編物、網を製靴加工するときのミシン目による糸条の強力低下の防止に極めて有効である。
【００３９】
合糸に用いる糸の線密度は０．１〜０．０１ｇ／ｍであることが好ましい。糸は単糸であってもよい。双糸であってもよい。強撚糸であってもよい。その糸の素材としては綿、麻、羊毛、獣毛等の天然繊維、レーヨン、アセテートのような再生あるいは半合成繊維、ポリアミド、ポリエステル、アクリル、ポリビニルアルコール、ポリオレフィン等の樹脂から成る合成繊維が挙げられる。
【００４０】
織物８、あるいは和紙から成る編物、網は、和紙の段階、糸の段階あるいは製編、製織、製網後の段階で染色されてもよい。和紙の段階あるいは糸の段階で染色されることが織物８あるいは編物、網に適度の嵩を与えて好ましい。又、色調の異なる糸を混ぜて製編、製織、製網することにより、色柄の変化が得られ好ましい。
【００４１】
織物８、あるいは和紙から成る編物、網は、アッパーの全面に用いられてもよいが皮や布等の従来の靴用素材と併用してアッパーの特定の区域に用いられてもよい。
【００４２】
織物８、あるいは和紙から成る編物、網には、シリコン系樹脂やフッ素系樹脂から成る撥水剤による撥水加工がなされ、雨水等による大量の水の付着時の過度の吸水が防止されてもよい。撥水加工は製編、製織、製網前の糸の段階でなされてもよい。糸に加工される前の和紙の段階でなされてもよい。
【００４３】
又、織物８、あるいは和紙から成る編物、網には、アクリル系樹脂やエステル系樹脂等の耐水性の樹脂から成る樹脂加工がなされ、雨水等による大量の水の付着時の過度の吸水が防止されてもよい。樹脂加工は製編、製織、製網前の糸の段階でなされてもよい。糸に加工される前の和紙の段階でなされてもよい。
【００４４】
織物８、あるいは和紙から成る編物、網には、刺繍により装飾と補強を兼ねて糸状物が線状に縫い付けられてもよい。
【００４５】
織物８、あるいは和紙から成る編物、網には、目の粗い通常の織物のような通気性のシート状物が積層されていてもよい。
【００４６】
その他、本発明は、主旨を逸脱しない範囲で当業者の知識に基づき種々なる改良、修正、変更を加えた態様で実施できるものである。
【図面の簡単な説明】
【００４７】
【図１】本発明の靴の構成を示す斜視模式図である。
【符号の説明】
【００４８】
２：靴
４：アッパー
６：織り糸
８：織物
９：隙間
【図１】
2005192724.tif 000003